"下記式:式中、Rは、4個以上の炭素原子のアルキル鎖を含むかあるいは4個以上の炭素原子のアルキル鎖からなる、4~30個の炭素原子を有するアルキル基若しくはシクロアルキル基であるか、又は、ベンゼン環を含むかあるいはベンゼン環からなる、アリール基若しくはアラルキル基であり、R’とRはそれぞれ、水素、1~20個の炭素原子を有するアルキル基、5~20個の炭素原子を有するシクロアルキル基、又はフェニル基を表わすを有するオルガノシランの、建築材料、布地材料又は粒状充填剤用の疎水化剤としての使用。前記R基が、8~20個の炭素原子を有するアルキル基であることを特徴とする、請求項1に記載の使用。R’が水素を表わし、かつRがアルキル基を表わすか、又は、R’とRの両方が水素を表わす、請求項1又は2に記載の使用。前記アルキルシランが式RSiH3を有することを特徴とする、請求項3に記載の使用。石造建築材、コンクリート、煉瓦、自然石、繊維セメント板及び石膏ボードから選択され、下記式:式中、Rは、4個以上の炭素原子のアルキル鎖を含むかあるいは4個以上の炭素原子のアルキル鎖からなる、4~30個の炭素原子を有するアルキル基若しくはシクロアルキル基であるか、又は、ベンゼン環を含むかあるいはベンゼン環からなる、アリール基若しくはアラルキル基であり、R’とRはそれぞれ、水素、1~20個の炭素原子を有するアルキル基、5~20個の炭素原子を有するシクロアルキル基、又はフェニル基を表わすを有するオルガノシランを疎水化剤として含有する、建築材料。建築材料に、より大きな疎水性を付与する方法であって、前記建築材料の少なくとも一表面が、下記式:式中、Rは、4個以上の炭素原子のアルキル鎖を含むかあるいは4個以上の炭素原子のアルキル鎖からなる、4~30個の炭素原子を有するアルキル基若しくはシクロアルキル基であるか、又は、ベンゼン環を含むかあるいはベンゼン環からなる、アリール基若しくはアラルキル基であり、R’とRはそれぞれ、水素、1~20個の炭素原子を有するアルキル基、5~20個の炭素原子を有するシクロアルキル基、又はフェニル基を表わすを有するオルガノシランで処理される、方法。前記オルガノシランが50~500g/m2で適用されることを特徴とする、請求項6に記載の方法。前記オルガノシランが水性乳濁液から適用されることを特徴とする、請求項6又は7に記載の方法。前記オルガノシランが、ブラシ、スプレー、又はローラーによって適用されることを特徴とする、請求項6~8のいずれか一項に記載の方法。前記オルガノシランが、顆粒又は粉末の形態で組成物に導入されることを特徴とする、請求項5に記載の方法。分散油相が、下記式:式中、Rは、4個以上の炭素原子のアルキル鎖を含むかあるいは4個以上の炭素原子のアルキル鎖からなる、4~30個の炭素原子を有するアルキル基若しくはシクロアルキル基であるか、又は、ベンゼン環を含むかあるいはベンゼン環からなる、アリール基若しくはアラルキル基であり、R’とRはそれぞれ、水素、1~20個の炭素原子を有するアルキル基、5~20個の炭素原子を有するシクロアルキル基、又はフェニル基を表わすのオルガノシランであることを特徴とする水中油型乳濁液。前記オルガノシランが、式RSiH3式中、Rは8~20個の炭素原子を有するアルキル基であるのアルキルシランであることを特徴とする、請求項11に記載の乳濁液。請求項11又は12に記載の乳濁液の、疎水化剤としての使用。布地材料又は粒状充填剤に、より大きな疎水性を付与する方法であって、前記布地材料又は粒状充填剤がそれぞれ、下記式:式中、Rは、4個以上の炭素原子のアルキル鎖を含むかあるいは4個以上の炭素原子のアルキル鎖からなる、4~30個の炭素原子を有するアルキル基若しくはシクロアルキル基であるか、又は、ベンゼン環を含むかあるいはベンゼン環からなる、アリール基若しくはアラルキル基であり、R’とRはそれぞれ、水素、1~20個の炭素原子を有するアルキル基、5~20個の炭素原子を有するシクロアルキル基、又はフェニル基を表わすを有するオルガノシランで処理される、方法。前記オルガノシランが、式RSiH3式中Rは8~20個の炭素原子を有するアルキル基であるのアルキルシランであることを特徴とする、請求項14に記載の方法。下記式:式中、Rは、4個以上の炭素原子のアルキル鎖を含むかあるいは4個以上の炭素原子のアルキル鎖からなる、4~30個の炭素原子を有するアルキル基若しくはシクロアルキル基であるか、又は、ベンゼン環を含むかあるいはベンゼン環からなる、アリール基若しくはアラルキル基であり、R’とRはそれぞれ、水素、1~20個の炭素原子を有するアルキル基、5~20個の炭素原子を有するシクロアルキル基、又はフェニル基を表わすを有するオルガノシランを含む、建築材料、布地材料又は粒状充填剤のための疎水化剤。下記式:式中、Rは、4個以上の炭素原子のアルキル鎖を含むかあるいは4個以上の炭素原子のアルキル鎖からなる、4~30個の炭素原子を有するアルキル基若しくはシクロアルキル基であるか、又は、ベンゼン環を含むかあるいはベンゼン環からなる、アリール基若しくはアラルキル基であり、R’とRはそれぞれ、水素、1~20個の炭素原子を有するアルキル基、5~20個の炭素原子を有するシクロアルキル基、又はフェニル基を表わすを有するオルガノシランを含む疎水化剤を適用することを含む、建築材料、布地材料又は粒状充填剤の処理方法。本発明の一態様において、次の構造式:式中、Rは、4個以上の炭素原子のアルキル鎖を含むかあるいは4個以上の炭素原子のアルキル鎖からなる、4~30個の炭素原子を有するアルキル基若しくはシクロアルキル基であるか、又は、ベンゼン環を含むかあるいはベンゼン環からなる、アリール基若しくはアラルキル基であり、R’とRはそれぞれ、水素、1~20個の炭素原子を有するアルキル基、5~20個の炭素原子を有するシクロアルキル基、又はフェニル基を表わすを有するオルガノシランが、建築材料用の疎水化剤として使用される。疑いを避けるため、本明細書において用語オルガノシランと呼ばれる参照はすべて、別途記載のない限り、式Iに表わされているオルガノシランを指すことが了解されるものとする。我々は、そのようなオルガノシランで処理されたコンクリートなどの建築材料が優れた疎水性を示し、オルガノシラン疎水化剤が基材に良好な浸透深さを備える一方、適用中にアルコール又はその他の揮発性有機化学物質を放出しないことを見出した。他の一実施形態に従い、上記に定義されている式Iのオルガノシランは、布地材料の疎水化剤として使用される。更なる一実施形態に従い、上記に定義されている式Iのオルガノシランは、粒状充填剤の疎水化剤として使用される。更なる一実施形態に従い、上記式Iに示されているオルガノシランを含む、建築材料、布地材料又は粒状充填剤にそのような建築材料、布地材料、又は粒状充填剤の疎水性を高める目的で適用することを含む、疎水性材料の調製のための方法が提供される。更なる一実施形態に従い、上記式Iによるオルガノシランを含むか、このオルガノシランからなる、建築材料、布地材料又は粒状充填剤のための疎水化剤が提供される。更なる一実施形態に従い、前記建築材料、布地材料又は粒状充填剤に、上記式Iによるオルガノシランを含むか、このオルガノシランからなる疎水化剤を適用することによって、建築材料、布地材料又は粒状充填剤を処理する方法が提供される。換言すれば、建築材料に、より大きな疎水性を付与する方法が提供され、その建築材料の少なくとも一表面が、上記に定義されている式Iのオルガノシランによって処理される。オルガノシランは疎水化剤の一成分であってよく、又は、疎水化剤はオルガノシランからなっていてもよい。更なる一実施形態により、水中油型乳濁液が提供され、該分散油相は、アルキルシランか、又は上記で定義されている式Iの他のオルガノシランである。上記の式Iにおいて、Rは最も好ましくは8~20個の炭素原子を有するアルキル基であり、例えばn-オクチル基、2-エチルヘキシル基、デシル基、ラウリル基、又はオクタデシル基であるが、別の方法として、n-ブチル基又はn-ヘキシル基、あるいはシクロヘキシル基又はシクロヘキシルメチル基であってもよい。用語4個以上の炭素原子のアルキル鎖には、4個以上の炭素原子の開環アルキル鎖とは別の方法として、4個以上のアルキレン単位がシクロアルキル基の環に接合されたものが含まれる。R基は別の方法として、ベンゼン環含有基、すなわちアリール基であってよく、好ましくはフェニル基であり、あるいはベンジル基又は2-フェニルプロピル基などのアラルキル基であってもよい。アルキルシランシリルアルカンで、R’基及びR基それぞれが水素であるもの、すなわち式RSiH3のアルキルシランシリルアルカンが、特に好ましい。そのようなアルキルシランシリルアルカンの例は、n-オクチルシランC8H17SiH3、別名例えばシリル-n-オクタン、及びオクタデシルシランC18H37SiH3、別名シリルオクタデカンである。R’が水素で、Rがアルキル基であるアルキルシランシリルアルカンすなわちジヒドロアルキルシリルアルカンも好ましく、特に、Rが1~4個の炭素原子を有するアルキル基例えばメチル基であるものが好ましい。本発明によるオルガノシランは、SiH含有シロキサンすなわちケイ素に直接結合した水素を含むシロキサンとの混合物中で使用することができ、このSiH含有シロキサンは例えば、直鎖メチル水素-メチルアルキルシロキサンコポリマー、又はメチル水素-メチルアルキルシクロシロキサンである。この混合物は、オルガノシラン疎水化剤の望ましい浸透深さを基材に達成するために、オルガノシラン存在重量に対するSiH含有シロキサンが、好ましくは100重量未満、より好ましくは50重量未満含まれるすなわち、オルガノシラン存在重量はSiH含有シロキサン存在重量よりも多く、あるいは、オルガノシランの重量は、SiH含有シロキサン重量の2倍よりも多く存在する。ケイ素に直接結合した少なくとも1つの水素を有する式Iのオルガノシランは、例えばPDMSポリジメチルシロキサン、ケイ素樹脂、又はワックスなどの他の第2疎水化剤との混合物中で使用することができる。この第2疎水化剤は好ましくは、適用中に揮発性有機化合物を放出しない。このような他の第2疎水化剤は一般的に、多孔質基材にはあまり浸透しないが、時に望まれ得るような、表面での水玉化をもたらすことができる。本発明に従い処理され得る建築材料の例には、石造建築材、コンクリート、コンクリートブロック、煉瓦、自然石、繊維セメント板、及び石膏ボードが挙げられる。本明細書で使用されるオルガノシランを含有するか又はこのオルガノシランからなる疎水化剤の適用は、すでに成形済みの建築材料に対する後処理として適用する際に、便利かつ効果的な処理である。ブロック又はボードの場合、疎水化剤は、その建築材料製品製造中に構成材料と混合することによって適用することができる。オルガノシランは、未希釈の液体オルガノシランとして、又はオルガノシランの水性乳濁液水中油型乳濁液として、建築材料に適用することができる。オルガノシランは、別の方法として、揮発性有機溶媒中の溶液から適用することができるが、これは揮発性有機アルコールを放出しないという本発明のオルガノシランの利点を否定することになる。オルガノシランを有機溶媒から適用する場合には、低VOC又はVOC除外溶媒が好ましい。オルガノシランを、コンクリートブロック又は石ブロックなどの成形済み建築材料の表面に適用する場合は、10~1000g/m2、あるいは50~500g/m2で適用することが好ましい。水性乳濁液で、その分散油相が上記に定義されている式Iのオルガノシランであるものは、オルガノシランを乳化剤と混合し、その混合液を水中に分散させることによって調製することができる。この水性乳濁液は、疎水化剤として使用することができる。乳化剤は、水性乳濁液を安定化させる能力を有する、界面活性剤、あるいは界面活性剤の混合物である。界面活性剤は、アニオン性界面活性剤、カチオン性界面活性剤、非イオン性界面活性剤、両性界面活性剤、又は界面活性剤混合物であり得る。非イオン性界面活性剤とアニオン性界面活性剤が典型的に使用され、2つの非イオン性界面活性剤を含む混合物も典型的に使用される。好適な非イオン性界面活性剤の代表的な例としては、エチレンオキシドと長鎖脂肪アルコール又は脂肪酸例えばC12~16アルコールとの縮合物、エチレンオキシドとアミン又はアミドとの縮合物、エチレン及びプロピレンオキシドの縮合生成物、グリセロール、ショ糖、ソルビトールのエステル、脂肪酸アルキロールアミド、ショ糖エステル、フルオロ界面活性剤、並びに脂肪族アミンオキシドが挙げられる。市販されている好適な非イオン性界面活性剤の代表的な例としては、UniqemaICISurfactantsWilmington,Delawareから商標名BRIJとして販売されているポリオキシエチレン高級アルコールが挙げられる。そのいくつかの例は、BRIJ35Liquidポリオキシエチレン23ラウリルエーテルとして知られるエトキシ化アルコール、及びBRIJ30ポリオキシエチレン4ラウリルエーテルとして知られる別のエトキシ化アルコールである。他の非イオン性界面活性剤には、TheDowChemicalCompanyMidland,Michiganから商標名TERGITOL登録商標として販売されているエトキシ化アルコールが挙げられる。そのいくつかの例は、TERGITOL登録商標TMN-6エトキシ化トリメチルノナノールとして知られるエトキシ化アルコール、及びさまざまなエトキシ化アルコール、すなわち、商標名TERGITOL登録商標15-S-5、TERGITOL登録商標15-S-12、TERGITOL登録商標15-S-15、及びTERGITOL登録商標15-S-40として販売されているC12~C4の二級アルコールのエトキシ化物が挙げられる。ケイ素原子を含む界面活性剤も使用することができる。非イオン性界面活性剤を含む混合物を使用する場合、1つの非イオン性界面活性剤は親水性-親油性バランスHLBが低く、もう1つの非イオン性界面活性剤は高いHLBを有しており、これによりこの2つの非イオン性界面活性剤を合わせたHLBは11~15となり、好ましくは合わせたHLBが12.5~14.5となる。好適なアニオン性界面活性剤の代表的な例としては、高級脂肪酸のアルカリ金属石鹸、スルホン酸アルキルアリール例えばドデシルベンゼンスルホン酸ナトリウム、硫酸長鎖高級アルコール、硫酸オレフィン及びスルホン酸オレフィン、硫酸化モノグリセリド、硫酸化エステル、スルホン化エトキシ化アルコール、スルホコハク酸[upsilon]、スルホン酸アルカン、リン酸エステル、イセチオン酸アルキル、タウリン酸アルキル、及びサルコシン酸アルキルが挙げられる。好ましいアニオン性界面活性剤の一例は、商品名Bio-SoftN-300として市販されている。これは、StephanCompanyNorthfield,Illinoisにより販売されているトリエタノールアミン直鎖アルキル化スルホン酸組成物である。好適なカチオン性界面活性剤の代表的な例としては、アルキルアミン塩、四級アンモニウム塩、スルホニウム塩、及びホスホニウム塩が挙げられる。好適な両性界面活性剤の代表的な例としては、イミダゾリン化合物、アルキルアミノ酸塩、及びベタインが挙げられる。乳化剤は例えば、オルガノシランの重量に対して、1~20重量で使用することができる。最適な安定性のためには、この水相は弱酸性pH、例えばpH4~pH6.5であるべきである。緩衝液を使用して、望ましいpHを安定化させることができる。そのような水中油型乳濁液中の、本発明によるオルガノシランの濃度は、合計組成物の重量に対して、1~85重量、あるいは5~80重量であるが、より好ましくは例えば10~80重量である。ポリシロキサンなどの第2疎水化剤が乳濁液中に存在する場合、オルガノシランと第2疎水化剤を合わせた合計濃度は、例えば、合計組成物の重量に対して、約10~80重量であり得る。そのような水中油型乳濁液中の乳化剤濃度は例えば、合計組成物の重量に対して、0.5~10重量であり得る。水は例えば、合計組成物の重量に対して、10~89.5重量で存在し得る。各事例において値に言及されている場合、その合計存在量は100であり、乳濁液の残り部分は他の構成成分、典型的には水と界面活性剤及び所望による添加剤で、100の値を成している。式Iによるオルガノシランの乳濁液は、シリコーン乳濁液において知られているさまざまな添加剤を含んでいてよく、例えば充填剤、着色剤例えば染料又は色素、熱安定剤、難燃剤、紫外線安定剤、抗真菌剤、殺生物剤、濃厚剤、保存料、消泡剤、冷凍解凍安定剤、又はpH緩衝のための無機塩を含み得る。このような材料は、オルガノシランの乳化の前又は後に、オルガノシランに添加することができる。乳濁液は、ゲル又はクリームの形態で調製することができる。これは、乳濁液中に、ベントナイト又はモンモリロナイトなどの濃厚剤を使用することによって、又は、乳濁液中に約60を超える活性オルガノシラン成分を有することによって、達成することができる。高濃度のオルガノシラン成分を含むそのようなクリームは、オルガノシランの一部を乳化剤全部及び水全部と混ぜて移動性の水性乳濁液を調製し、次に残るオルガノシランを乳濁液中に入れ、コロイドミル、高速ステーターとローター攪拌棒、又は加圧乳化装置を用いて、混合することによって形成することができる。本発明によるオルガノシランは、別の方法として、オルガノシランと、粒状担体上に付着された結合剤ポリマーとを含んだ、顆粒の形態で使用することができる。結合剤は担体粒子を凝集させて、より大きな顆粒とし、これは例えば20~1000μmの寸法を有し得る。各顆粒は典型的に、担体粒子、オルガノシラン、及び結合剤が凝集又は粘着し合って1つの顆粒となって形成されている。顆粒は顆粒化方法によって形成され、この顆粒化方法では、オルガノシランと結合剤が液体形態で、担体粒子上に付着され、これによって自由流動性の固形顆粒粉末の調製がなされる。典型的な顆粒化方法は、オルガノシラン構成成分及び好適な結合剤を所望により加熱して、別個又は混合物として液体材料例えば流動性スラリーを得る工程と、次にこれを担体粒子上に付着させ例えば流動床で、これによって、混合物中のオルガノポリシロキサン構成成分と結合剤とを担体粒子上で固化させて例えば冷却又は溶媒の蒸発によって、自由流動性の粉末を形成する工程と、を含み得る。次に、この顆粒化した疎水化添加剤をセメント質粉末材料と混合すると、安定な乾燥組成物が形成され、これはその形態で容易に保管又は輸送することができる。結合剤ポリマーは例えば水溶性例えばポリビニルアルコール、カルボキシメチルセルロース、又はポリカルボキシレートであり得、又は非水溶性だが水中分散性乳化可能例えばポリ酢酸ビニル、酢酸ビニルエチレンコポリマー、アクリレートエステルポリマー、又はメチルセルロースであり得る。上述のように結合剤の混合物を使用することができ、例えば水溶性結合剤ポリマー例えばポリビニルアルコールと非水溶性結合剤ポリマー例えばポリ酢酸ビニルとの混合物を使用できる。結合剤ポリマーは一般に室温すなわち20~25°Cで固体である。結合剤ポリマーは例えば、オルガノシランの水性乳濁液中に溶解又は乳化させることができ、これを担体に適用して乾燥させる。別の方法として、結合剤ポリマーは融点が35~100°Cのワックス状材料であり得、例えば、ポリオールが各7~36個の炭素原子を有するカルボキシル基で一部又は完全にエステル化された、ポリオールエステルであってよく、例えばトリステアリン酸グリセリル、又はモノステアリン酸グリセリルであり得る。オルガノシランはこのワックス状材料と混合して、このワックス状材料が溶融状態になったら担体粒子に塗布し、結果として得られた処理済み粒子は、冷却してワックス状材料を固化させることによって、凝集させて顆粒にすることができる。担体粒子は非水溶性であってよく、水溶性であってよく、また水中分散性であってもよい。担体粒子の好適な例としては、アミノシリケート例えばゼオライト又はメタカオリン、フライアッシュ、粘土材料、生石灰、炭酸カルシウム、澱粉、天然澱粉、メチルセルロース、カルボキシメチルセルロース、セメント、砂、ポリスチレンビーズ、及びポリアクリレートビーズが挙げられる。担体粒子は、平均直径が0.1~1000μm、最も好ましくは0.2~50μmである。建築材料に使用するためには、建築材料例えばセメント又はコンクリートのアルミノケイ酸塩又はセメント自体において有用な役割を果たす材料を用いるのが好ましい。顆粒化したオルガノシラン疎水化添加剤は、機械的手段又は任意の他の適切な手段によって、セメント質材料に混合することができる。混合は、顆粒化した疎水化混合物を、乾燥した粉末形態の段階でのセメント質材料とドライブレンドすることによって、便利に実施することができる。別の方法としては、疎水化添加剤はセメントの水和中又は水和後、例えば、セメント質材料を基材に適用する方法の直前又は方法の間に添加することができる。本明細書で前述のように処理され得る布地材料の例としては、織布、編布又は不織布、布地繊維、及び布地繊維例えばポリエステル、ポリアミド、アクリル、綿又は羊毛繊維から製造された他の任意の製品が挙げられる。本明細書で前述されているオルガノシランは、揮発性有機アルコールを放出することなく、布地に対する良好な浸透性を有して、布地材料に疎水性を付与する。オルガノシランは例えば、未希釈の液体オルガノシランとして、又はオルガノシランの水性乳濁液として、布地に適用することができる。本発明に従って処理可能な粒状充填剤の例としては、補強充填剤例えばシリカ、ケイ酸、カーボンブラック、又はアルミナタイプの鉱物酸化物アルミナ三水和物若しくはアルミニウム酸化-水酸化物又はケイ酸塩例えばアルミノケイ酸塩その他の鉱物充填剤例えばタルク、水酸化マグネシウム、若しくは炭酸カルシウム、又は有機充填剤例えば澱粉が挙げられる。本発明によるオルガノシランでの処理により、充填剤に、より大きな疎水性を付与することで、例えばポリオレフィンなどの疎水性マトリックスとの親和性が高まる。粒状充填剤は、未希釈の液体オルガノシランと混合することができ、又はオルガノシランの水性乳濁液として、混合することができる。本発明のオルガノシランは、揮発性有機アルコールを放出することなく、充填剤に疎水性を付与する。オルガノシランはバルクの充填剤粉末によく浸透するため、充填剤粒子の表面を高い割合で疎水化させ、ポリシロキサンなどのポリマーで処理した充填剤粉末に比較して、より均一に疎水化させる。本発明を以下の実施例によって例示する。実施例1~4コンクリートブロック約6cm×6cm×厚さ4cmを、表1に示す異なる分量のアルキルシランで処理した。この処理は、本発明による未希釈のアルキルシランを、各ブロックの一表面にブラシで塗布した。オクタデシルシランの場合、分子が室温で固体であるため、処理の前に材料を50°Cに加熱した。処理後、ブロックを室温及び相対湿度50~60に1週間置いて条件を整えた。コンクリートへのアルキルシランの浸透深さを、処理したコンクリートを、処理面に対して垂直に切断し、切断面に水性青インクを適用することで、測定した。未処理のブロック内部は青くなったが、アルキルシランが浸透している表面層はインクで着色されなかった。アルキルシランが浸透したこの表面層の厚さ、すなわち浸透深さDOPを測定した。この浸透深さDOPを表2に示す。表2は、コンクリートに対するアルキルシランの浸透深さが数ミリメートルであり得ることを示している。このような大きな浸透深さ値は、アルキルシランが耐久性のある長期保護をもたらし得ることを示している。処理済みコンクリートブロックの時間経過に対する吸水率は、RILEMReunionInternationaledesLaboratoiresd’EssaisetdeRecherchessurlesMateriauxetlesConstructions試験II.4水平バージョンで測定され、この試験は、所定の時間で、石造建築材料の表面露出表面5cm2によって吸収された水の量を測定するようデザインされたものである。さまざまな時間経過後の各ブロックの吸水率mLを表3に示す。未処理のコンクリートブロックを参照refとして使用した。表中の値は、mL単位での吸収された水の量である。表3は、長時間長期であっても、本発明によるアルキルシラン処理によって、優れた水排除性が得られることを示している。24時間水に浸漬した後の、実施例1~4において処理されたブロックの吸水性は、未処理のブロックを30分間だけ浸漬した後の吸水性よりもはるかに低い。実施例5a及びb1.21gのVolpoL23及び1.27gのVolpoL4を、約40°Cで57.69gの水に加えることにより、2つの非イオン性界面活性剤を含む水性界面活性剤溶液を調製した。a実施例5aの調製10.14gの界面活性剤溶液に、2.00gのn-オクタデシルシランを加え、超音波プローブSonifier、30出力で2分間で乳化した。白い乳濁液が得られ、これは室温に少なくとも4週間置いた後でも分離の徴候は見られなかった。この乳濁液は粒径が次の通りであったMalvernMastersizerの体積モードで測定された。d0.1=0.109μmd0.5=0.258μmd0.9=0.658μmb実施例5bの調製10.13gの界面活性剤溶液に、2.08gのn-オクチルシランを加え、超音波プローブSonifier、30出力で2分間で乳化した。白い乳濁液が得られ、これは室温に少なくとも4週間置いた後でも分離の徴候は見られなかった。この乳濁液は粒径が次の通りであったMalvernMastersizerの体積モードで測定された。d0.1=0.075μmd0.5=0.163μmd0.9=0.433μmコンクリートブロック10cm×10cm×4cmは、各ブロックの一表面に2gの乳濁液を適用することにより処理された。コンクリートブロックを室温RTで4週間乾燥させ、上述のRilem方法を用いて吸水量を試験した。表中の値は、mL単位での吸収された水の量である。表4は、本発明による乳濁液での処理が、表3の参照に比べて、コンクリートの吸水量を大幅に減少させることを示している。"